산화 니오브 ( V ) , 산화 란탄 ( III ) 및 금속 니오브 의 분체 를 중량 비 53 . 3 : 21 . 8 : 24 . 9 ( 니오브 와 란탄 의 몰 비 는 83 . 3 : 16 . 7 ) 로 혼합 하 고 , 그 분체 혼합물 을 1 ~ 3 ㎜ 의 정제 로 성형 하 여 , 진공 중 에서 1300 ℃ × 3 시간 소성 함 으로써 , 정제 형상 의 증착 재료 를 얻 었 다 . 당해 재료 는 X 선 회절 패턴 으로부터 LaNb 3 O 9 , LaNbO 4 , NbO 2 , NbO 및 Nb 로 동정 되 었 다 .